상기 와 같이 하 여 조제 한 염화안티몬 함유 산화마그네슘 미립자 분 산액 1 mL 를 , 붕 규산 유리 기판 ( 사이즈 : 세로 40 ㎜ × 가로 40 ㎜) 의 표면 중앙 에 적하 하 고 , 이어서 스핀 코터 를 사용 하 여 , 유리 기판 을 , 회전 속도 1500 rpm 으로 30 초간 회전 시킨 후 , 다시 회전 속도 2000 rpm 으로 30 초간 회전 시켜 , 유리 기판 상 에 산화마그네슘 미립자 분 산액 의 도포 막 을 형성 하 였 다 . 이 도포 막 형성 유리 기판 을 건조기 에 넣 고 , 120 ℃ 의 온도 에서 10 분 간 가열 하 여 도포 막 을 건조 시킨 후 , 전기로 에 넣 고 , 실온 에서 118 분 간 에 걸쳐 580 ℃ 까지 가열 하 고 , 이어서 그 온도 에서 1 시간 소성 하 여 , 유리 기판 상 에 산화마그네슘 박막 을 제조 하 였 다 .